OBTAINING MELT FLOW IMPROVEMENT IN POLYOXYMETHYLENE COMPOSITIONSProcesses for improving melt flow properties of molten compositions with polyoxymethylene polymers and polymer/polyol additives having a certain core-link-arm structure, which include: obtaining melt viscosity stability while improving notched Izod, decreasing relative apparent capillary melt viscosity, and increasing elongation at break relative to molten compositions of polyoxymethylene polymers without the polymer/polyol additives.A process comprising:molding a polyoxymethylene composition,the polyoxymethylene composition comprising:(a) from 50 to 99.5 weight percent of at least one polyoxymethylene polymer selected from the group consisting of homopolymer, copolymer and mixtures of these;(b) from 0.5 to 10 weight percent of at least one polymer;(c) from 0 to 30 weight percent of one or more fillers; and(d) from 0 to 10 weight percent of additives,wherein: the total weight percent of (a), (b), (c), and (d) is 100 percent, wherein the at least one polymer of (b) is selected from the group consisting of:(I) one or more polymers having a core-link-arm structure such that:the core comprises one or more carbon atoms, none of which is a carbonate carbon, and is attached to at least three arms;(II) one or more polymers having a core-link-arm structure such that:each arm comprises a repeating unit,the core has a molecular weight of greater than 45, does not comprise the repeating unit of the arm, and is attached tomore than one arm; andthe mass ratio of arms to core in the core-link-arm structure is greater than 3; and(III) one or more polyols having a core-link-arm structure such that:the core has a molecular weight from 118 to 1000;each link is selected from the group consisting of a bond, ·0·,•CH2O, and any combination of these; and(IV) any combination of (I), (II), and (III), andwherein number average molecular weight of each arm in the core-link- arm structure of the at least one polymer b) ranges from 500 to 10,000; and wherein the molded polyoxymethylene composition exhibits at least one of the properties selected from the group consisting of :(A) a melt viscosity stability, as measured by ASTM D3835 at 220°C and 100s'1 shear rate, of greater than -0.005 and a simultaneous increase in notched Izod impact strength, as measured by ASTM D 256 - 06a, of at least 10 percent when compared to the notched Izod impact strength of a composition consisting of the same polyoxymethylene polymer and the same additives and fillers, measured under the same conditions;(B) a decrease in relative apparent capillary melt viscosity, as measured by ASTM D-3835 at 220°C and shear rate 55 sec'1, of at least 40 percent when compared to the relative apparent capillary melt viscosity of a composition consisting of the same polyoxymethylene polymer and the same additives and fillers, measured under the same conditions;(C) an increase in flow length, as tested under Flow Length Test Conditions, of at least 5 percent when compared to the flow length of a composition consisting of the same polyoxymethylene polymer and the same additives and fillers, measured under the same conditions; and(D) when molded into a Type I specimen, an increase in elongation at break, as measured according to ASTM D638-08 at a speed of testing of 50 mm per minute, of least 4 percent when compared to the elongation at break of a composition consisting of the same polyoxymethylene polymer and the same additives and fillers, measured under the same conditions.
폴리옥시메틸렌 조성물의 용융 유동 개선을 얻는 방법중합체/폴리올 첨가제가 없는 폴리옥시메틸렌 중합체의 용융된 조성물에 비하여 노치 아이조드를 개선시키고, 상대 겉보기 모세관 용융 점도를 감소시키고, 파단신율을 증가시키면서, 용융 점도 안정성을 얻는 것을 포함하는, 폴리옥시메틸렌 중합체 및 특정 코어-연결-암 구조를 갖는 중합체/폴리올 첨가제를 갖는 용융된 조성물의 용융 유동 특성의 개선 방법이 제공된다.폴리옥시메틸렌 조성물을 성형하는 것을 포함하는 방법으로서, 폴리옥시메틸렌 조성물은(a) 단독중합체, 공중합체 및 이들의 혼합물로 이루어진 군으로부터 선택된 적어도 하나의 폴리옥시메틸렌 중합체 50 내지 99.5 중량%;(b) 적어도 하나의 중합체 0.5 내지 10 중량%;(c) 하나 이상의 충전제 0 내지 30 중량%; 및(d) 첨가제 0 내지 10 중량%를 포함하며,여기서, (a), (b), (c), 및 (d)의 총 중량%는 100%이며,여기서, (b)의 적어도 하나의 중합체는(I) 코어가 하나 이상의 탄소 원자 - 이들 중 어떤 것도 카르보네이트 탄소가 아님 -를 포함하고, 적어도 3개의 암에 부착된, 코어-연결-암 구조를 갖는 하나 이상의 중합체;(II) 각각의 암이 반복 단위를 포함하고,코어가 분자량이 45를 초과하고, 암의 반복 단위를 포함하지 않고, 하나를 초과하는 암에 부착되고;코어-연결-암 구조 내의 코어에 대한 암의 질량비가 3을 초과하는, 코어-연결-암 구조를 갖는 하나 이상의 중합체;(III) 코어의 분자량이 118 내지 1000이고;각각의 연결이 결합, ·O·, ·CH2O·, 및 이들의 임의의 조합으로 이루어진 군으로부터 선택되는, 코어-연결-암 구조를 갖는 하나 이상의 폴리올; 및(IV) (I), (II), 및 (III)의 임의의 조합으로 이루어진 군으로부터 선택되고,여기서, 적어도 하나의 중합체 b)의 코어-연결-암 구조 내의 각각의 암의 수평균 분자량은 500 내지 10,000 범위이고;여기서, 성형된 폴리옥시메틸렌 조성물은(A) 220℃ 및 100 s-1의 전단 속도에서 ASTM D3835에 의해서 측정할 경우 용융 점도 안정성이 -0.005를 초과하고, 동시에, ASTM D 256 - 06a에 의해서 측정할 경우 동일한 폴리옥시메틸렌 중합체 및 동일한 첨가제 및 충전제로 구성된 조성물의 동일한 조건 하에서 측정된 노치 아이조드(notched Izod) 충격 강도와 비교할 때 노치 아이조드 충격 강도가 적어도 10% 증가하는 특성;(B) 220℃ 및 55 초-1의 전단 속도에서 ASTM D-3835에 의해서 측정할 경우 동일한 폴리옥시메틸렌 중합체 및 동일한 첨가제 및 충전제로 구성된 조성물의 동일한 조건 하에서 측정된 상대 겉보기 모세관 용융 점도(relative apparent capillary melt viscosity)와 비교할 때 상대 겉보기 모세관 용융 점도가 적어도 40% 감소하는 특성;(C) 유동 길이 시험 조건 하에서 시험할 경우 동일한 폴리옥시메틸렌 중합체 및 동일한 첨가제 및 충전제로 구성된 조성물의 동일한 조건 하에서 측정된 유동 길이와 비교할 때 유동 길이가 적어도 5% 증가하는 특성; 및(D) 타입 I 시편으로 성형 시, 50 ㎜/분의 시험 속도에서 ASTM D638-08에 따라서 측정할 경우 동일한 폴리옥시메틸렌 중합체 및 동일한 첨가제 및 충전제로 구성된 조성물의 동일한 조건 하에서 측정된 파단신율(elongation at break)과 비교할 때 파단신율이 적어도 4% 증가하는 특성으로 이루어진 군으로부터 선택된 적어도 하나의 특성을 나타내는, 방법.